(57)【要約】      （修正有）【課題】後施工アンカーの引抜き強度を高めることができるセメント組成物を提供する。【解決手段】セメントと、二硫化モリブデンと、を含む。二硫化モリブデンを、１質量％以上１５質量％以下含むことが好ましく、二硫化モリブデンを、２質量％以上１１質量％以下含むことがさらに好ましい。更にこのセメント組成物と水とを混合して、セメントスラリーを生成する工程と、セメントスラリーをコンクリート躯体に形成されたアンカー穴に注入する工程と、アンカー穴に後施工アンカーを挿入する工程とを備えた後施工アンカーの施工方法。【選択図】なし【特許請求の範囲】
【請求項１】
セメントと、二硫化モリブデンと、を含むことを特徴とするセメント組成物。
【請求項２】
前記二硫化モリブデンを、１質量％以上１５質量％以下含むことを特徴とする請求項１に記載のセメント組成物。
【請求項３】
前記二硫化モリブデンを、２質量％以上１１質量％以下含むことを特徴とする請求項１に記載のセメント組成物。
【請求項４】
請求項１ないし３のいずれか一項に記載のセメント組成物と、水と、を混合して、セメントスラリーを生成する工程と、
前記セメントスラリーを、コンクリート躯体に形成されたアンカー穴に注入する工程と、
前記アンカー穴に、後施工アンカーを挿入する工程と、
を備えたことを特徴とする後施工アンカーの施工方法。
【発明の詳細な説明】
【技術分野】
【０００１】
本発明は、後施工アンカーの施工方法に用いられるセメント組成物および後施工アンカーの施工方法に関するものである。
【背景技術】
【０００２】
従来、コンクリート躯体に形成されたアンカー穴に後施工アンカーを固定するためにアンカー穴に注入される注入材として、有機系の注入材と、無機系の注入材とが知られている。耐熱性能や耐アルカリ性能などの長期的性能の点では、有機系の注入材より無機系の注入材の方が優れている。無機系の注入材としては、特許文献１が開示するように、セメント組成物と水とを混合したセメントスラリーが用いられている。
【先行技術文献】
【特許文献】
【０００３】
【特許文献１】特開２０１６−１７９９２１号公報
【発明の概要】
【発明が解決しようとする課題】
【０００４】
しかしながら、従来のセメント組成物を用いた場合、後施工アンカーの引抜き強度が不十分である。
【０００５】
本発明は、後施工アンカーの引抜き強度を高めることができるセメント組成物および後施工アンカーの施工方法を提供することを課題としている。
【課題を解決するための手段】
【０００６】
本発明のセメント組成物は、セメントと、二硫化モリブデンと、を含むことを特徴とする。
【０００７】
この構成によれば、二硫化モリブデンを含むことで、後施工アンカーの引抜き強度を高めることができる。
【０００８】
この場合、セメント組成物は、二硫化モリブデンを、１質量％以上１５質量％以下含むことが好ましく、２質量％以上１１質量％以下含むことがさらに好ましい。
【０００９】
この構成によれば、後施工アンカーの引抜き強度をより高めることができる。
【００１０】
本発明の後施工アンカーの施工方法は、上記のセメント組成物と、水と、を混合して、セメントスラリーを生成する工程と、セメントスラリーを、コンクリート躯体に形成されたアンカー穴に注入する工程と、アンカー穴に、後施工アンカーを挿入する工程と、を備えたことを特徴とする。
【００１１】
この構成によれば、上記のセメント組成物から生成されたセメントスラリーを用いることで、後施工アンカーの引抜き強度を高めることができる。
【発明を実施するための形態】
【００１２】
本発明のセメント組成物は、セメントと、二硫化モリブデン（ＭｏＳ2）とを含む。セメントとしては、例えば、ポルトランドセメント、超速硬セメント、アルミナセメントなどを用いることができる。また、セメントは、アンカー穴への浸透性の観点から、例えば平均粒径が５μｍ以下であることが好ましい。二硫化モリブデンは、後施工アンカーの引抜き強度を高める機能を有する。
【００１３】
セメント組成物は、例えば、セメントと二硫化モリブデンの紛体とを、紛体混合機を用いて均一に混合することにより、生成することができる。セメント組成物における二硫化モリブデンの配合比は、０．５質量％以上２０質量％以下であることが好ましく、１質量％以上１５質量％以下であることがさらに好ましく、２質量％以上１１質量％以下であることがさらに好ましい。このような配合比で二硫化モリブデンを配合することにより、後施工アンカーの引抜き強度をより高めることができる。
【００１４】
セメント組成物は、セメントおよび二硫化モリブデン以外の成分を含んでいてもよい。例えば、セメント組成物は、減水剤、硬化促進剤、凝結遅延剤、増粘剤、防錆剤などを含んでいてもよい。
【００１５】
本発明の後施工アンカーの施工方法は、以下の工程１、工程２および工程３を備えている。
【００１６】
工程１では、上記のセメント組成物と水とを混合して、注入材となるセメントスラリーを生成する。すなわち、例えばミキサーを用いて、セメント組成物と水とを均一に混練する。水セメント比（ｗ／ｃ）は、特に限定されず、アンカー穴へ注入するのに適度な粘度となるように、水の配合比を調整することが好ましい。
【００１７】
工程２では、生成したセメントスラリーを、コンクリート躯体に形成されたアンカー穴に注入する。すなわち、例えば注入ノズルの先端をアンカー穴の底部まで挿入し、アンカー穴の底部からセメントスラリーを注入する。なお、アンカー穴は、例えばドリルを用いてコンクリート躯体を所望の深さまで穿孔し、例えばブラシやブロワーを用いて穴内が清掃されたものである。コンクリート躯体としては、特に限定されず、例えば、スラブ、外壁および内壁のいずれでもよい。
【００１８】
工程３では、アンカー穴に、後施工アンカーを挿入する。後施工アンカーとしては、例えば、全ねじボルト等のアンカーボルトや、異形棒鋼等のアンカー筋を用いることができる。
【００１９】
なお、工程２と工程３とは、いずれの工程を先に実施してもよい。すなわち、アンカー穴にセメントスラリーを注入した後、アンカー穴に後施工アンカーを挿入してもよく、アンカー穴に後施工アンカーを挿入した後、アンカー穴にセメントスラリーを注入してもよい。
【実施例】
【００２０】
表１に示す実施例１〜１５および比較例１のセメント組成物を６８．１質量％と、水を３１．９質量％との配合比で混合し、セメントスラリーを生成した。なお、セメントとしては、「アーマ＃６００」（三菱マテリアル株式会社）を用い、二硫化モリブデンとしては、「二硫化モリブデンパウダー」（株式会社ダイゾー）を用いた。
【００２１】
また、ＪＩＳコンクリート平板に、φ６×３０ｍｍの穿孔を形成し、各セメントスラリーを注入した後、後施工アンカーとしてφ５ｍｍの全ねじボルト（材質：ＳＵＳ３０４）を挿入した。養生１４日後および２８日後の各時点において、全ネジボルトの引抜き強度を、引張試験機「テクノテスター  ＡＴ−１０ＤＩＩ」（サンコーテクノ株式会社）を用いて測定した。引抜き強度の測定結果を表１に示す。
【００２２】
【表１】
2020015637.tif 000002
【００２３】
表１に示した結果からわかるように、セメント組成物における二硫化モリブデンの配合比が１質量％以上１５質量％以下である実施例１〜１５では、セメント組成物に二硫化モリブデンが含まれない比較例１に比べ、引抜き強度が高く、養生２８日後における引抜き強度が１５００Ｎを越えていた。なお、「建築改修工事監理指針」（平成２８年度版、国土交通省大臣官房官庁営繕部監修）では、注入口付アンカーピンの品質・性能基準として、引抜き強度が１５００Ｎ／本以上と定められている。さらに、セメント組成物における二硫化モリブデンの配合比が２質量％以上１１質量％以下である実施例２〜１１では、養生２８日後における引抜き強度が２０００Ｎを越えており、さらに高い引抜き強度を示した。